"建築物等に付着しているアスベストおよび当該アスベストの結合材であるセメントに珪酸アルカリ水溶液を噴霧または塗布する珪酸アルカリ付加工程と、前記珪酸アルカリ付加工程後のアスベストおよびセメントを建築物等から剥離除去する剥離除去工程と、前記剥離除去されたアスベストおよびセメントを酸溶液で溶解する溶解工程と、前記溶解工程により生じる、アスベストおよびセメントが溶解した溶液を中和剤で中和することにより結晶化をする結晶化工程と、からなるアスベスト処理方法。前記結晶化工程の後に、得られた結晶を乾燥する乾燥工程を有することを特徴とする請求項1に記載のアスベスト処理方法。前記珪酸アルカリ付加工程において用いられる珪酸アルカリ水溶液が、珪酸ナトリウムおよび珪酸カリウムのいずれか一方を主成分とすることを特徴とする請求項1または2に記載のアスベスト処理方法。前記溶解工程において用いられる酸溶液が、塩酸であることを特徴とする請求項1~3のいずれか一項に記載のアスベスト処理方法。前記結晶化工程において用いられる中和剤が、前記珪酸アルカリ付加工程において用いた珪酸アルカリ水溶液であることを特徴とする請求項1~4のいずれか一項に記載のアスベスト処理方法。本願発明はこのような状況下においてなされたものであり、上記特許文献1~3などに代表される従来からのアスベスト処理方法の種々の問題を解決し得る新規な方法であって、上記特許文献4の方法をさらに一歩進めたアスベスト処理方法を提供すること、より具体的には、アスベストを安全に除去可能であるとともに、再利用可能な資源とすることができるアスベストの処理方法を提供することを主たる課題とする。上記課題を解決するための本願発明は、アスベストの処理方法であって、建築物等に付着しているアスベストおよび当該アスベストの結合材であるセメントに珪酸アルカリ水溶液を噴霧または塗布する珪酸アルカリ付加工程と、前記珪酸アルカリ付加工程後のアスベストおよびセメントを建築物等から剥離除去する剥離除去工程と、前記剥離除去されたアスベストおよびセメントを酸溶液で溶解する溶解工程と、前記溶解工程により生じる、アスベストおよびセメントが溶解した溶液を中和剤で中和することにより結晶化をする結晶化工程と、からなることに特徴を有している。また、上記の発明にあっては、前記結晶化工程の後に、得られた結晶を乾燥する乾燥工程を有してもよい。さらにまた、上記の発明にあっては、前記珪酸アルカリ付加工程において用いられる珪酸アルカリ水溶液が、珪酸ナトリウムおよび珪酸カリウムのいずれか一方を主成分とすることが好ましい。また、上記の発明にあっては、前記溶解工程において用いられる酸溶液が、塩酸であることが好ましい。また、上記の発明にあっては、前記結晶化工程において用いられる中和剤が、前記珪酸アルカリ付加工程において用いた珪酸アルカリ水溶液であることが好ましい。本願発明のアスベスト処理方法によれば、第1に、珪酸アルカリ付加工程によって建築物等に使用されているアスベストを常温非加熱で無害化することができ、その後剥離除去したアスベストに対して、溶解工程および結晶化工程を行うことにより、アスベストを分解し、建築材料、セメント原料又は窯業原料等として再利用することができる。また、本願発明の処理方法にあっては、アスベストの溶融炉等の大きな装置は不要であるため、処理すべきアスベストがある場所で連続的に処理をすることもできる。図1は本願発明のアスベスト処理方法を説明するためのフロー図である。図1に示すように、本願発明のアスベスト処理方法は、1建築物等に付着しているアスベストおよび当該アスベストの結合材であるセメントに珪酸アルカリ水溶液を噴霧または塗布する珪酸アルカリ付加工程S12前記珪酸アルカリ付加工程後のアスベストおよびセメントを建築物等から剥離除去する剥離除去工程S23前記剥離除去されたアスベストおよびセメントを酸溶液で溶解する溶解工程S34前記溶解工程により生じる、アスベストおよびセメントが溶解した溶液を中和剤で中和することにより結晶化をする結晶化工程S4とから構成されており、場合によっては、5得られた結晶を乾燥する乾燥工程S5を行ってもよい。以下に各工程について詳細に説明する。1珪酸アルカリ付加工程S1本願発明における珪酸アルカリ付加工程S1は、建築物等において露出しているアスベストに対し、珪酸アルカリ水溶液を噴霧又は塗布する工程である。当該工程S1を行うことにより、珪酸アルカリ水溶液の成分である珪酸ナトリウムや珪酸カリウムが、アスベスト自体やそのアスベスト吹き付けの際の結合剤であるセメントに含まれるカルシウムイオン、マグネシウムイオン、アルミニウムイオンと反応し、アスベスト表面に珪酸塩及びコロイド珪酸ガラス物質が生成される。このように珪酸塩及びコロイド珪酸がアスベスト表面で生成されることにより、アスベスト特有の針状結晶の形状が変化して棒状に固化し、以降、飛散のおそれがなくなり安全にアスベストを取り扱うことができるようになる。本願発明における珪酸アルカリ付加工程S1は、いわばアスベストを安全に処理する取り扱うための前処理としての側面を持つと同時に、珪酸アルカリ付加工程S1を行うことにより、処理すべきアスベストをアルカリ性とすることができるため、この後に行われる溶解工程S3において用いられる酸溶液との反応を促進せしめて当該工程S3をスムーズに行うための前処理とも言える。このような当該工程S1において用いられる珪酸アルカリ水溶液としては、珪酸[SiOxOH42x]nとアルカリ金属とからなる水溶液であればよく、アルカリ金属としては、ナトリウム、カリウム、リチウム、ルビジウム、セシウム、フランシウムのいずれをも用いることができる。しかしながら、ルビジウムやセシウムは主としてカリウムに伴って産出され、またフランシウムは寿命の短い放射性同位体として微量存在するに過ぎないので現実的ではない。一方でナトリウムやカリウムは海水や植物中に、あるいは岩塩鉱物などとして広く多量に存在するのでコスト面でも安価であり好適である。また、そもそもアスベストは珪酸塩鉱物である。珪酸塩鉱物とは、珪素Siのまわりに酸素Oが四面体状に配列SiO42して骨格をつくり、その間にマグネシウムMg、鉄Fe、ナトリウムNa、カリウムK、カルシウムCaなどの陽イオンが入り込んだものである。故に、アスベストに含まれるナトリウムやカリウム等のアルカリ金属を含む珪酸アルカリ水溶液を用いることが好ましく、この観点からも珪酸ナトリウムNa2SiO3水溶液や珪酸カリウムK2SiO3水溶液が好適である。ここで、珪酸アルカリ水溶液としては、珪酸ナトリウムおよび珪酸カリウムのいずれか一方を主成分とすることが好ましい。また、当該溶液中には、主成分としての珪酸ナトリウムおよび珪酸カリウムのいずれか一方以外にも、上述したように、珪酸リチウムや珪酸ルビジウムなど、別の珪酸アルカリ塩が含有されていてもよい。以下に当該工程S1で起こっている反応等についてさらに詳しく説明する。当該工程S1において用いられる珪酸アルカリ水溶液においては、下記の式1に示すように、主成分の珪酸ナトリウムや珪酸カリウムが加水分解し、強アルカリ性となる。2X2SiO3H2O→X2SiO52XOH1ただし、X2SiO3=X2OSiO2,X2SiO5=X2O2SiO2なお、上記の式1におけるXは、K又はNaを示すものとする。そして、アスベスト及びセメントに当該珪酸アルカリ水溶液を噴霧又は塗布すると、イオン化傾向に従い、下記の式2,3に示すように、アスベスト及びセメントに含有されるカルシウム、マグネシウム、アルミニウムイオンと、珪酸アルカリ水溶液内のナトリウム、カリウムとの間で置換反応が起きる。Na未解離Mg,Alイオン→NaイオンMg,Al未解離2K未解離Ca,Mg,Alイオン→KイオンCa,Mg,Al未解離3この置換反応から、以下の式4,5に示すように、カルシウム、マグネシウム、アルミニウムの珪酸塩YSiO3及びコロイド珪酸SiO2SiOH4が生成される。Na2SiO5YOH2O→YSiO3SiO2SiOH4NaOH4K2SiO5YOH2O→YSiO3SiO2SiOH4KOH5ただし、上記の式4におけるYはMg又はAlを示し、式5におけるYはCa、Mg又はAlを示す。このように、珪酸塩及びコロイド珪酸が生成されると、これら珪酸塩及びコロイド珪酸は、アスベストの針状結晶に付着する。図2は、それら珪酸塩及びコロイド珪酸がアスベストに付着した様子を示すモデル図である。図3は、それら珪酸塩及びコロイド珪酸が付着したアスベスト及びセメント同士が結合した様子を示すモデル図である。図4のaは針状結晶のアスベストを示す図であり、bはその針状結晶のアスベストに珪酸塩及びコロイド珪酸が付着し無害化したものを示すイメージ図である。これらの図に示すように、セメントが結合したアスベストには、生成された珪酸塩及びコロイド珪酸が付着し、アスベストの針状結晶が肥大化し、棒状化する。また、珪酸塩ガラス物質であるアスベストの表面に、同様に珪酸塩ガラス物質の珪酸塩及びコロイド珪酸を付着させることで、これらアスベスト、珪酸塩及びコロイド珪酸は同化し、アスベストの結晶同士が結合する。この結果、図に示すように、アスベストの結晶の形状が人体に有害な針状ではなくなる。よって、この後にアスベストを処理するにあたり安全性を担保することができる。2剥離除去工程S2当該工程S2は、前記珪酸アルカリ付加工程S1後の、針状ではなく安全なアスベストおよびセメントを建築物等から剥離除去する工程であり、具体的な手段については特に限定されることはない。3溶解工程S3当該工程S3は、前記剥離除去されたアスベストおよびセメントを酸溶液で溶解するための工程である。前述したように、珪酸アルカリ付加工程S1終了後のアスベストおよびセメントはアルカリ性を呈しているため、当該工程S3において用いられる酸溶液と容易に反応し、溶解する。当該工程で用いられる酸溶液としては、アスベストおよびセメントを溶解可能な溶液であれば特に限定されることはなく、種々の酸溶液、例えば、塩酸、硫酸、硝酸などを挙げることができる。これらはいずれも強い酸化作用を持ち、イオン化傾向の低い金属にも作用するため酸化金属化合物を生成しやすい。この中でも、特に塩酸は水酸化ナトリウム、水酸化マグネシウムの精製の副産物であり、ナトリウムやマグネシウムとは反応しやすい性質があるので好ましい。なお、当該工程は、いわゆる湿式冶金法と同じ原理である。ここで、酸溶液として塩酸を用いた場合、当該塩酸の濃度については特に限定することはないが、急激な反応は危険であり、また当該工程を行う反応層の材質や構造などを考慮すると20~30の希塩酸を用いることが好ましい。4結晶化工程S4当該工程S4は、前記溶解工程S3で生じる、溶解したアスベストおよびセメントを含む液体は酸性となっているため、これを中和剤アルカリ性の溶液で中和することにより、液体中にイオンとして存在していたアスベストやセメントの成分を塩として析出させるための工程である。当該工程S4によって、針状のアスベストを分解し、無害でありかつ再利用可能な種々の成分として回収することが可能となる。当該工程S4において用いられる中和剤としては、アルカリ性の溶液であり塩を形成する溶液であれば特に限定されることはなく、種々のアルカリ性溶液を採用可能であるが、前記の珪酸アルカリ付加工程S1で用いた珪酸アルカリ水溶液を用いることが好ましい。つまり、珪酸アルカリ付加工程S1において珪酸ナトリウム水溶液を用いた場合には、当該結晶化工程S4においても珪酸ナトリウム水溶液を用い、また、珪酸アルカリ付加工程S1において珪酸カリウム水溶液を用いた場合には、当該結晶化工程S4においても珪酸カリウム水溶液を用いることが好ましい。こうすることにより、本願発明において用いる溶液の種類を少なくすることができるため、全体としてのコストを削減することができる。一方で、珪酸アルカリ付与工程S1で用いた珪酸アルカリ水溶液以外のアルカリ溶液を用いた場合、反応が複雑となるからである。ここで、当該結晶化工程S4終了後に得られる物質として次の通りである。溶解するアスベストが白アスベストクリソタイル:Mg6Si4O10OH8の場合、当該工程後には塩化マグネシウムと二酸化珪素が得られる。また、溶解するアスベストが青アスベストクロシドライド:Na2Fe23Fe32Si8O22OH2の場合、当該工程後には塩化ナトリウムと酸化鉄と二酸化珪素が得られる。また、溶解するアスベストが茶アスベストアンモサイトの場合、カミントン閃石Mg7Si8O22OH2からは塩化マグネシウムと二酸化珪素が得られ、グニュネル閃石Fe27Si8O22OH2からは塩化鉄と二酸化珪素が得られる。5乾燥工程S5当該工程S5は、前記結晶化工程S4において得られた結晶を乾燥するための工程である。当該工程S5は、本願発明のアスベスト処理方法に必須の工程ではないが、当該工程を行うことにより、本願発明の方法によって得られるアスベスト由来の物質を建築材料、セメント原料又は窯業原料等として再利用する際に便利である。当該工程S5の具体的な手段については特に限定することはなく、従来公知の種々の乾燥手段を適宜選択して用いればよい。図5は、上記で説明した本願発明のアスベスト処理方法を実施するための装置の概略構成図である。図5に示すように、当該装置50は、横長の反応槽51と、当該反応槽51内の物質を移動させるためのスクリュー52とから概略構成されている。そして、当該反応槽51の一端には、珪酸アルカリ付加工程S1および剥離除去工程S2を行うことにより建築物等から剥離除去されたアスベストおよび当該アスベストの結合材であるセメントを反応槽51内に導入するための導入口53が設けられており、反応槽51の他端には、アスベスト由来の種々の物質を取り出すための取り出し口54が設けられている。また、当該反応槽51には、アスベストを溶解するための酸溶液を注入するための酸溶液注入口55、および溶解したアスベスト溶液を中和するための中和剤を注入するための中和剤注入口56と、アスベスト由来の種々の物質を乾燥させるためのヒーター57とがこの順で設けられている。このような装置によれば、導入口53により反応槽51内に導入されたアスベストを、スクリュー52の回転によって撹拌しつつ反応槽51内を移動させることができ、当該移動とともに、溶解工程、結晶化工程、乾燥工程を順次行うことができる。そして、このような一体型の装置50によれば、アスベストの処理をすべき建築物内で、若しくは当該建築物の近傍で、アスベストの処理を行うことができ、アスベストを搬送することによる危険を回避することができる。"